(57)【特許請求の範囲】
【請求項１】
必須成分として、ガラスフレーク顔料、着色剤及び水溶性樹脂を含んでなり、
前記ガラスフレーク顔料は、表面平滑なフレーク状ガラスが銀、銀合金、真鍮、チタン又はニッケル・クロム・モリブデンで被覆されたガラスフレーク顔料からなり、
前記ガラスフレーク顔料は、５〜５００μmのメジアン径を有し、
前記ガラスフレーク顔料が、水彩絵具類組成物全量中３〜６０重量％含まれており、
前記着色剤が、着色する顔料からなり、水彩絵具類組成物全量中１０重量％以下、含まれており、
前記水溶性樹脂が、水彩絵具類組成物全量中１〜４０重量％含まれている、
光輝性水彩絵具類組成物。
【請求項２】
湿潤剤が含まれている請求項１記載の光輝性水彩絵具類組成物。
【発明の詳細な説明】
【０００１】
【発明の属する技術分野】
本発明は、水彩絵具、ポスターカラー等に適用できる光輝性水彩絵具類組成物に関する。
【０００２】
【従来の技術】
従来、強い光揮感及び立体感のある塗膜が得られる光輝性水彩絵具類組成物はなかった。
【０００３】
【発明が解決しようとする課題】
本発明の目的は、強い光輝感及び強い立体感を併せ持つ塗膜を得ることができる光輝性水彩絵具類組成物を提供するところにある。
【０００４】
【課題を解決するための手段】
上記目的を達成するため鋭意検討した結果、本発明は、必須成分として、ガラスフレーク顔料及び又は金属被覆無機顔料を含有してなる光輝性水彩絵具類組成物を採用した。中でも本発明は、ガラスフレーク顔料及び水溶性樹脂を含んでなる光輝性水彩絵具類組成物を採用した。また、本発明は、必須成分として、金属被覆無機顔料及び水溶性樹脂を含んでなる光輝性水彩絵具類組成物を採用した。
なお、本発明でいう「金属被覆無機顔料」とは、金属及び金属酸化物のうち少なくともいずれか１つの物質が被覆された無機顔料を総称するものとして定義される。
【０００５】
従って、上記のガラスフレーク顔料を含有した光輝性水彩絵具類組成物は、ガラスが持つ高い表面平滑性により、従来の水彩絵具類組成物と比較して、より強い光輝感と立体感を有する塗膜を得ることができる。
【０００６】
また、上記の金属被覆無機顔料を含有した光輝性水彩絵具類組成物も、無機顔料が金属蒸着等で着色されているため、従来の水彩絵具類組成物と比較して、より強い光輝感を持つ筆跡乃至塗膜を得ることができる。
【０００７】
【発明の実施の形態】
（ガラスフレーク顔料）
本発明で用いられるガラスフレーク顔料は、フレーク状ガラスが金属などで被覆された構造からなり、光輝感と立体感を有する顔料として定義される。一例を挙げれば、フレーク状ガラスが無電解メッキ法により金属で被覆されたガラスフレーク顔料を使用することができる。例えば、銀で被覆された東洋アルミニウム社製の商品名「メタシャインＲＥＦＳＸ−２０１５ＰＳ」、「メタシャインＲＥＦＳＸ−２０２５ＰＳ」、及び「メタシャインＲＥＦＳＸ−２０４０ＰＳ」、日本板硝子社製の商品名「メタシャインＲＣＦＳＸ−５４８０ＰＳ」、「メタシャインＲＣＦＳＸ−５２３０ＰＳ」「メタシャインＲＣＦＳＸ−５１５０ＰＳ」、「メタシャインＲＣＦＳＸ−５０９０ＰＳ」を例示することができる。
【０００８】
また、フレ−ク状ガラスがスパッタリング法により金属で被覆されたガラスフレーク顔料も使用することができる。例えば、銀で被覆された東洋アルミニウム社製の商品名「クリスタルカラ−ＧＦ２１２５」、「クリスタルカラーＧＦ２１２５−Ｍ」、「クリスタルカラーＧＦ２１４０」、「クリスタルカラーＧＦ２１４０−Ｍ」がある。また、ニッケル・クロム・モリブデンで被覆された同社製の商品名「クリスタルカラーＧＦ２５２５」、「クリスタルカラーＧＦ２５２５−Ｍ」、「クリスタルカラーＧＦ２５４０」、「クリスタルカラーＧＦ２５４０−Ｍ」がある。また、真鍮で被覆された同社製の商品名「クリスタルカラーＧＦ２５０」、銀合金で被覆された同社製の商品名「クリスタルカラーＧＦ１３４５」、チタンで被覆された同社製の商品名「クリスタルカラーＧＦ１４４５」がある。
【０００９】
本発明では、ガラスフレーク顔料のメジアン径は５００μｍ以下（好ましくは５〜１００μｍ）が好適である。ガラスフレーク顔料のメジアン径が、５μｍ未満の場合は上記の無機顔料粒子が小さすぎるため光輝性が劣り、５００μｍを超えると描画性が低下し、均一な塗膜ができない状態になるため好ましくない。
【００１０】
本発明におけるガラスフレーク顔料は、水彩絵具類組成物全量に対して３〜６０量％、好適には５〜５０量％含まれていることが好ましい。ガラスフレーク顔料が水彩絵具類組成物全量に対して３重量％未満の場合は、着色力が不足し、光輝性及び立体感が充分でない。また、ガラスフレーク顔料が水彩絵具類組成物全量に対して６０重量％を超えると、固形分多くなり、水彩絵具類としては粘度が上がりすぎ、流動性が低下し、描画性（筆さばき性）が低下し好ましくない。なお、ガラスフレーク顔料は１種又は２種以上を混合して用いることができる。また、ガラスフレーク顔料を、金属被覆無機顔料、アルミニウム顔料、パ−ル顔料などの光輝性顔料と混合して用いることもできる。
【００１１】
（金属被覆無機顔料）
本発明で用いる金属被覆無機顔料とは、例えば金属蒸着等で金属及び又は金属酸化物が被覆された無機顔料として構成されている。一例を挙げれば、酸化鉄(III)が被覆されたアルミニウムを用いることができる。例えばＢＡＳＦ株式会社製の商品名「Paliocrom Gold L2000」、「Paliocrom Gold L2002」、「Paliocrom Gold L2020」、「Paliocrom Gold L2022」、「Paliocrom Gold L2025」「Paliocrom Orange L2800」がある。また、酸化鉄(III)が被覆された雲母を用いることができる。例えばＢＡＳＦ株式会社製の商品名「Paliocrom Red Gold L2500」、「Paliocrom Red L4000」がある。また、アルミニウム−マンガン被覆の雲母状酸化鉄(III) を用いることができる。例えばＢＡＳＦ株式会社製の商品名「Paliocrom Copper L3000」及び「Paliocrom Copper L3001」がある。また、還元二酸化チタンが被覆された雲母を用いることができる。例えばＢＡＳＦ株式会社製の商品名「Paliocrom Blue Silver L6000」、「Paliocrom Blue Silver L6001」がある。また、二酸化チタンが被覆された雲母も用いることができる。
【００１２】
上記の金属被覆無機顔料のメジアン径も、ガラスフレーク顔料のメジアン径と同様に、５００μｍ以下、特に５〜１００μｍが好適である。金属被覆無機顔料のメジアン径が５μｍ未満の場合は、上記の無機顔料粒子が小さすぎるため光輝性が劣り、また５００μｍを超えると描画性が低下し均一な塗膜ができない状態になるため好ましくない。
【００１３】
金属被覆無機顔料の配合量も、ガラスフレーク顔料と同様に水彩絵具類全量に対して３〜６０重量％含まれていることが好ましい。上記の無機顔料が水彩絵具類全量に対して３重量％未満の場合は、着色力が低下し、光輝性及び立体感が充分でない。また、上記の無機顔料が水彩絵具類全量に対して６０重量％を超えると、固形分が多くなり、水彩絵具類としては粘度が上がりすぎ、流動性が低下し、描画性が低下する。上記の顔料の最適配合量は５〜５０重量％である。なお、金属被覆無機顔料は１種又は２種以上を混合して用いることができる。また、金属被覆無機顔料を、ガラスフレーク顔料、アルミニウム顔料、パ−ル顔料などの光輝性顔料と混合して用いることもできる。
【００１４】
（水溶性樹脂）
水溶性樹脂としては、水に可溶で造膜性を有するものが望ましい。一例を挙げれば、アラビアガム、デキストリン、カルボキシメチルセルロースなどの公知の水溶性樹脂を用いることができる。
【００１５】
これらの水溶性樹脂は、水彩絵具類組成物全量中１〜４０重量％含まれていることが好ましい。上記水溶性樹脂が水彩絵具類組成物全量中１重量％未満の場合はガラスフレーク顔料或いは金属被覆無機顔料の分散性が充分でなく、接着性が低下する。水溶性樹脂が水彩絵具類組成物全量中４０重量％を超えると、水彩絵具類としては粘度が上がりすぎ、流動性が低下し、描画性が低下する。水溶性樹脂の最適配合量は、水溶性樹脂の種類によってやや異なるが、４〜２５重量％である。
【００１６】
（着色剤）
着色剤としては、着色効果を有する顔料が好ましい。具体的には、カーボンブラック、酸化チタンなどの無機顔料、銅フタロシアニン系顔料、スレン系顔料、アゾ系顔料、キナクリドン系顔料、アンスラキノン系顔料、ジオキサン系顔料、インジゴ系顔料、チオインジゴ系顔料、ペリノン系顔料、ペリレン系顔料、インドレノン系顔料、アゾメチン系顔料などの有機顔料のほか、蛍光顔料、着色樹脂エマルジョンなどが挙げられる。また、本発明で顔料は１種又は２種以上を混合して使用することができる。また、本発明のガラスフレーク顔料等と、アルミニウム粉顔料、パール顔料等の光輝性顔料と混合して用いることができる。また、金属被覆無機顔料をガラスフレーク顔料とともに用いることもできる。
【００１７】
本発明の水彩絵具類組成物では、着色剤は必ずしも含まれていなくても差し支えない。着色剤は含まれていないがガラスフレーク顔料が含まれている水彩絵具類組成物でも、強い光輝感と強い立体感を筆跡又は塗膜に与えることができる。
また、着色剤は含まれていないが金属被覆無機顔料が含まれている水彩絵具類組成物でも、強い光輝感を描画塗膜に与えることができる。しかし、着色剤が含まれている上記各水彩絵具類組成物では、着色剤の色相等によってその色調に応じた強い輝きを塗膜に与えることができる点できわめて好ましい。
【００１８】
なお、着色剤は、水彩絵具類組成物全量中１０重量％以下、好ましくは５重量％以下含まれていることが好ましい。上記着色剤が水彩絵具類組成物全量中１０重量％を超える場合は、光沢が低下する。
【００１９】
（その他の添加物）
なお、本発明においてはその他必要に応じて、体質顔料、水、防腐剤、湿潤剤、界面活性剤、分散剤などの各種の公知の添加剤を含有することができる。
【００２０】
【実施例】
表１に示す組成及び配合量（重量部）で、原料をディゾルバー等で攪拌した後、真空脱泡を行い、各実施例及び比較例の水彩絵具類をつくった。なお、有機顔料、体質顔料などを添加するときは、ガラスフレーク顔料など以外の原料をロールミルにてよく混練した後、ガラスフレーク顔料を投入し、上記工程に従う。
【００２１】
【表１】
0004548630.tif 000002
【００２２】
（水溶性樹脂）
商品名「セロゲン５Ａ」、カルボキシメチルセルロース、第一工業製薬株式会社製
（湿潤剤）
グリセリン、新日本理化株式会社製
（防腐防カビ剤）
商品名「プロクセルＸＬ−２」、アビシア株式会社製
（ガラスフレーク顔料）
I：商品名「メタシャインＲＥＦＳＸ−２０２５ＰＳ」、東洋アルミニウム株式会社製、メジアン径約２５μｍ
II：商品名「メタシャインＲＥＦＳＸ−２０４０ＰＳ」、東洋アルミニウム株式会社製、メジアン径約４０μｍ
（顔料）
商品名「セイカファーストエロー１０ＧＨコンクＳ」、大日精化工業株式会社製、Ｐｉｇｍｅｎｔ  Ｙｅｌｌｏｗ  ３
【００２３】
（評価試験）
次に、これらの絵具を用いて、下記の試験を行った。これらの評価結果は表１に示した。
【００２４】
（光輝感及び立体感）
これらの絵具組成物を用いて市販のルーズリーフ用紙に塗布し、各絵具組成物の光輝感及び立体感についてそれぞれ評価した。光輝感は塗布状態を目視観察により行い、光輝感の極めて強いものを○、光輝感が強いものを△、光揮感が小さい又は光輝感がないものを×として評価した。また立体感についても塗布状態を目視観察により行い、立体感が極めて強いものを○、立体感が強いものを△、立体感がないものを×として評価した。表１にそれらの結果を示す。
【００２５】
（筆さばき性試験）
実施例及び比較例に係る絵具組成物を用いて市販のルーズリーフ用紙に塗布し、その筆さばき性（描画性）を以下の評価基準により評価して、筆さばき性を評価した。
・○：筆さばきが極めて良好である。
・△：筆さばきが良好である。
・×：筆さばきが重い。
【００２６】
表より、本実施例の光輝性水彩絵具類組成物、特にガラスフレーク顔料が水彩絵具類組成物全量中３〜６０重量％含まれている光輝性水彩絵具類組成物は、宝石が輝くような強い光輝感と立体感を持つ従来にない独特の塗膜を得ることができる。
【００２７】
【発明の効果】
本発明は、必須成分として、ガラスフレーク顔料又は金属被覆無機顔料、及び水溶性樹脂を含んでなる光輝性水彩絵具類組成物であるので、従来の水彩絵具類組成物と比較して、より強い光輝感と立体感を持つ従来にない独特の筆跡乃至塗膜を得ることができる。特に、ガラスフレーク顔料とともに着色剤が含まれた上記の光輝性水彩絵具類組成物の場合、その着色剤の色相等に応じた強い輝きを塗膜に与えることができる。